Brevet FR2638234A1 — publié le 19900427

! SUPPORT POUR MOLECULES BIOLOGIQUEMENT ACTIVES OU LUI-MEME BIOLOGIQUEMENT ACTIF, SON PROCEDE DE PREPARATION ET SON APPLICATION EN BIOLOGIE La présente invention a pour objet un support pour molécules biologiquement actives ou lui-même biologiquement actif, son procédé de préparation et son application en biologie (chromatographie d'affinité, tests de diagnostic, culture de cellules). Il est connu de fixer des molécules biologiquement actives sur des particules de polymère en dispersion aqueuse par adsorption lorsqu'il s'agit de particules de polystyrène par exemple, ou par covalence lorsqu'il s'agit de polymères présentant des groupes réactifs. L'avantage présenté par les latex réside dans la grande surface spécifique développée par les particules et dans leur large gamme de fonctions chimiques disponibles. Leur inconvénient, par contre, réside dans la difficulté de les utiliser, une fois atomisés, comme système de garnissage dans des colonnes ou des capillaires; en effet, lorsque les particules de polymère ont un diamètre inférieur à 1 micron le système de garnissage obtenu manque de perméabilité. La Demanderesse a trouvé un support pour molécules biologiquement actives ou lui-même biologiquement actif pouvant servir de système de garnissage, ledit système étant tout à la fois perméable et de grande surface spécifique. Le support pour molécules biologiquement actives faisant l'objet de l'invention, est caractérisé en ce qu'il est constitué: - d'une matrice inorganique, poreuse, non hydrosoluble - et, à la surface de ladite matrice, de particules de polymère non hydrosoluble susceptibles de fixer des molécules biologiquement actives. Le terme "surface" siginifie aussi bien la surface externe de la matrice que sa surface interne, c'est-adire celle développée par les pores. Parmi les matériaux inorganiques poreux, non hydrosolubles, pouvant constituer la matrice, on peut citer les silices, les alumines, les zéolites, la brique, les oxydes de titane, de zirconium. Les silices et les alumines sont utilisées à titre préférentiel. Le matériau constituant la matrice peut éventuellement présenter en surface des groupes fonctionnels (-COOH, -NH2, -OH, -SH,...) susceptibles de réagir par covalence avec les particules de polymère. Selon l'invention, la matrice peut présenter un volume poreux de l'ordre de 0,5 à 1,8 ml/g, un diamètre de pores de l'ordre de 0,005 à 1 micron (de préférence de 0,1 à 1 micron} et une surface spécifique de l'ordre de 2 à 1000 m2/g. Elle se présente de préférence sous forme de particules, de billes notamment, présentant un diamètre de l'ordre de 4 microns à 5 mm (de préférence de 50 à 500 microns). On entend par "monomère non miscible à l'eau" les monomères présentant une solubilité dans l'eau inférieure à 5 % en poids. Parmi ceux-ci on peut citer: - les monoméres vinylaromatiques (styrène, vinyltoluène...) - les alkylesters d'acides x-P insaturés (acrylates et méthacrylates de méthyle, éthyle...) - les esters d'acides carboxyliques insaturés (acétate de vinyle...) - le chlorure de vinyle; le chlorure de vinylidène - les diènes (butadiéne...} - ceux présentant des fonctions nitriles (acrylonitrile...) - les siloxanes. La composition monomère dont dérive ledit polymère peut contenir en outre jusqu'à 10 % de son poids (de préférence jusqu'à 4 % de son poids) d'au moins un monomère portant des groupes ionogènes ou réactifs tels que:SO3H, - OSO3H, - NR3, - COOH, - OH, - NH2, - NR2, - CH-CH2, - 0 CH2C1, - CONH2, - SHI O, - COOR, - PO(OR)2, \o! R représentant un radical alkyle en C1 - C4, de préférence en Cl - C: A titre d'exemple on peut citer: - le vinylbenzène sulfonate, les sulfoalkylesters d'acides insaturés (2-sulfoéthylméthacrylate...). - les acides carboxyliques insaturés (acide acrylique, méthacry- lique, maleïque, itaconique...) - les hydroxyalkylacrylates ou méthacrylates (acrylate d'hydro- xyéthyle, hydroxypropyle...) - les aminoalkylesters d'acides insaturés (2-aminoéthyl- méthacrylate... - l'acrylamide - le chlorure de vinylbenzyle - le méthacrylate de glycidyle. Lesdites particules de polymère peuvent présenter une granulométrie de l'ordre de 0,05 à 20 microns et de préférence de l'ordre de 0,1 à 3 microns. D'une manière toute préférentielle le diamètre des particules de polymère est inférieur à celui des pores de la matrice et en particulier inférieur à 1 micron. Le poids de la matrice correspond à environ 1 à 1 000 fois celui des particules de polymère (de préférence environ 50 à 500 fois). Ledit support pour molécules biologiquement actives faisant l'objet de l'invention peut être préparé par "dépôt" des particules de polymère A la surface de la matrice par simple contact d'une dispersion aqueuse (latex) de particules de polymère avec la matrice poreuse, puis séchage après lavage éventuel (à l'eau distillée). Le latex mis en oeuvre contient environ 0,1 à 50 % (de préférence de 0,5 à 15 %) en poids de particules de polymère. Les quantités relatives de matrice et de dispersion aqueuse mises en oeuvre correspondent à un rapport pondéral matrice/particules de polymère de l'ordre de 0,01 à 1 000; selon la concentration de la dispersion et les caractéristiques physiques de la matrice, la quantité de particules mise en oeuvre correspond à environ 1 à 100 fois celle déposée. La dispersion non utile peut ensuite être remise en oeuvre, après séparation du support obtenu, dans une opération ultérieure. Lorsque ledit support est préparé à partir d'une matrice présentant en surface des groupes fonctionnels susceptibles de réagir par covalence avec les particules de polymère, il est préférable de préactiver la matrice à l'aide d'un agent de couplage (carbodiimide -hydrosoluble, glutaraldéhyde, N-hydroxybenzotriazole, bromure de 3 cyanogène,...) puis de la mettre en contact avec la dispersion de polymère. Ledit support ci- dessus décrit peut être utilisé en biologie pour immobiliser des substances biologiquement actives (protéines telles que anticorps, enzymes...; antigènes; médicaments...) par adsorption ou covalence; selon la nature de ladite substance active on peut obtenir un support susceptible d'être avantageusement utilisé dans les tests de diagnostic (agglutination "RIA" radioimmunological assay - "IRMA" immunoradiometric assay - "EIA" enzyme immuno assay), en chromatographie d'affinité, comme catalyseur enzymatique en biotechnologie, comme support de culture cellulaire. La présente invention a également pour objet les supports biologiquement actifs constitués: - d'une matrice inorganique, poreuse non hydrosoluble et, à la surface de ladite matrice, de particules de polymère non hydrosoluble "sensibilisé" par une quantité efficace de substances biologiquement actives. La quantité de substance "sensibilisante" présente est généralement de l'ordre de 0,01 à 15 % en poids par rapport au poids des particules de polymère. Il est bien évident que cette quantité est choisie en fonction de l'application recherchée du support biologiquement actif. On entend par particules de polymère "sensibilisé" par des substances biologiquement actives, des particules de polymère sur lesquelles lesdites substances sont fixées par adsorption ou covalence. La nature et les caractéristiques de la matrice ainsi que la nature et les caractéristiques des particules de polymère ont déjà été données ci-dessus. Parmi les substances biologiquement actives "sensibilisantes" on peut citer les protéines (anticorps, enzymes...}, les antigènes, les médicaments... Lesdits supports biologiquement actifs faisant l'objet de l'invention peuvent être préparés par "dépôt" des particules de polymère "sensibilisé" par des substances biologiquement actives à la surface de la matrice par simple contact d'uLne dispersion aqueuse (latex) de particules de polymère "sensibilisé" par des substances biologiquement actives, avec la matrice poreuse, puis séchage après lavage éventuel, à une température compatible avec la substance biologiquement active fixée sur lesdites particules. La "'sensibilisation" des particules de polymère par la substance biologiquement active peut être réalisée par adsorption ou bien par couplage, la réaction de couplage faisant intervenir les groupes superficiels réactifs oui fonctionnels du polymère et les groupements fonctionnels de la molécules biologique & fixer. La réaction de couplage peut être réalisée selon des méthodes bien connues, par exemple: en faisant appel à des agents de couplage (tels que glutaraldehyde, carbodiimide hydrosoluble, N-hydroxybenzotriazole spacers du type 1-6 diaminohexane, polysaccharide...) par activation des fonctions du polymère (par exemple par diazotation, par action du bromure de cyanogéne, du chlorure de tosyle...) puis réaction avec la molécule à fixer. 15. etc... Des exemples de réactions de couplage sont donnés dans les brevets américains n 3.857.931, 4.045.384, 4.140.662, 4.046.723, 4.421.896, anglais n 2.004.892, français n 2.331.567, n 2.345.459, 2.378.094, européen n 15.841... Une variante de réalisation du procédé de préparation desdits supports biologiquement actifs consiste à "déposer" des particules de polymère non "sensibilisé" à la surface de la matrice selon le procédé précédemment décrit concernant les supports pour molécules biologiquement actives, puis à fixer les molécules biologiquement actives sur les particules de polymère par adsorption ou couplage selon les méthodes ci-dessus décrites. Les supports biologiquement actifs faisant l'objet de l'invention peuvent être utilisés, selon la nature de la substance active immobilisée sur les particules de polymère, dans les tests de diagnostic ("RIA" radioimmunological assay - "IRMA" immunoradiometric assay - "EIA" enzyme immuno assay), en chromatographie d'affinité, comme catalyseur enzymatique en biotechnologie, comme support de culture cellulaire. Ils sont particulièrement intéressants comme tests de diagnostic lorsque la substance active immobilisée est un immunoréactif (antigène ou anticorps); sous forme particulaire lesdits supports peuvent constituer le garnissage de colonnes et en particulier de tubes capillaires utilisables pour la réalisation de tests qualitatifs ou semi-quantitatif. Les exemples suivants sont donnés à titre indicatif et ne peuvent être considérés comme une limite du domaine et de l'esprit de l'invention. EXEMPLE Préparation d'un latex de particules de polymère "sensibilisé" Des fragments d'anticorps F (ab')2 Lapin anti protéine C sont mis en incubation à la concentration de 1 mg/l dans un tampon phosphate salin à pE 7,8 en présence d'un latex ESTAPOR K 025 commercialisé par RHONEPOULENC (latex calibré constitué de microsphéres de polystyrène de 0,25 micron de diamètre) à la concentration de 1 % en poids de particules de polymère dans le tampon. Après 17 h d'incubation à 22 C le latex sensibilisé est lavé trois fois à l'eau, centrifugé puis remis en dispersion dans un tampon phosphate gélatine à la concentration de 1 % en poids de particules de polymère dans le tampon. DéDpôt des particules de polymère "sensibilisé" sur une silice poreuse La dispersion de particules de polymère "sensibilisé" est diluée cinq fois par de l'eau distillée. On y ajoute en pluie fine et sous faible agitation de la silice SPHEROSIL XOC 005 commercialisé par RHONE-POULENC (grains de silice de 100 à 200 microns de diamètre, présentant un volume poreux de 1 ml/g, un diamètre de pores de 0,30 micron et une surface spécifique de m2/g), à raison de 10 t en poids par rapport au poids de dispersion (soit 1 000 % en poids par rapport au poids des particules). Après deux heures d'imprégnation au repos et à température ambiante, la silice est lavée cinq fois à l'eau distillée, puis séchée à l'étuve à 501C pendant deux heures. Confection d'un test capillaire Un tube capillaire du type pipette de PASTEUR est fermé a son extrémité inférieure par un tampon de coton hydrophile. La partie capillaire du tube est remplie sous vibration à l'aide d'un agitateur du type REAX 2000 commercialisé par Prolabo, de silice précédemment préparée, sur une hauteur de 5 cm. L'extrémité supérieure du tube capillaire est fermée d'un tampon de coton hydrophile. Test qualitatif de diagnostic (technique du sandwich) L'extrémité inférieure du tube capillaire est plongée dans une solution aqueuse de protéine C (antigène). La colonne de silice est remplie en moins de 5 minutes. Le tube est incubé pendant 2 heures à température ambiante. Le tube, muni d'un compte gouttes en aspiration est plongé dans une solution de lavage (tampon phosphate TWEEN) puis renversé pour éliminer l'eau de lavage. Le tube, muni de son compte gouttes en dispersion est ensuite plongé dans une solution aqueuse d'anticorps antiprotéine C-peroxydase jusqu'a imprégnation totale du support. Après incubation pendant deux heures à température ambiante puis lavage comme précédemment, une solution de substrat ABTS (à base de 2-2' azinodi3 éthylbenzthiazoline sulfate) révèle la présence de protéine C par coloration de la silice en bleu- vert. REVENDICATIONS 1 Support pour molécules biologiquement actives caractérisé en ce qu'il est constitué: - d'une matrice inorganique, poreuse, non hydrosoluble, et à;la surface de ladite matrice, de particules de polymère non hydrosoluble susceptibles de fixer des molécules biologiquement actives. 2 Support selon la revendication 1, caractérisé en ce que ladite matrice présente un volume poreux de l'ordre de 0,5 & 1,8 ml/g, un diamètre de pores de l'ordre de 0,005 à 1 micron, et une surface spécifique de l'ordre de 2 à 1 000m2/g. 3 Support selon la revendication 1 ou 2, caractérisé en ce que ladite matrice se présente sous forme de particules de diamètre de l'ordre de 4 microns à 5 mm. 4 Support selon l'une quelconque des revendications précédentes, caractérisé en ce que la matière constituant la matrice est de la silice, de l'alumine. Support selon l'une quelconque des revendications précédentes, caractérisé en ce que les particules de polymère présentent une granulométrie de l'ordre de 0,05 à 20 microns. 6 Support selon la revendication 5, caractérisé en ce que le diamètre des particules de polymère est inférieur à celui des pores de la matrice. 7 Support selon l'une quelconque des revendications précédentes, caractérisé en ce que le poids de la matrice correspond à environ 1 à 1 000 fois celui des particules de polymère. 8 Support selon l'une quelconque des revendications précédentes, caractérisé en ce que le polymère non hydrosoluble dérive d'un monomère vinylaromatique, d'un alkylester d'acide "-ô insaturé, d'un ester d'un acide carboxylique insaturé, du chlorure de vinyle, du chlorure de vinylidène, d'un diène conjugué, d'un-monomère insaturé présentant une fonction nitrile, d'un siloxane. 9 Support selon l'une quelconque des revendications précédentes, caractérisé en ce que le polymère non hydrosoluble dérive d'un monomère non miscible à l'eau et de moins de 10 % d'au moins un comonomère portant un groupe ionogène ou réactif. Support selon la revendication 9, caractérisé en ce que le comonomère est du divinylbenzène sulfonate, un sulfoalkylester d'acide insaturé, un acide carboxylique insaturé, un hydroxyalkylacrylate ou méthacrylate, un aminoalkylester d'acide insaturé, l'acrylamide, le chlorure de vinylbenzène, le méthacrylate de glycidyle. 11Support selon l'une quelconque des revendications précédentes, caractérisé en ce que la matrice présente en surface des groupes fonctionnels susceptibles de réagir par covalence avec les particules de polymère. 12 Procédé de préparation du support faisant l'objet de l'une quelconque des revendications précédentes par dépôt de particules de polymère non hydrosoluble susceptibles de fixer des molécules biologiquement actives à la surface d'une matrice inorganique, poreuse, non hydrosoluble, par contact d'une dispersion aqueuse desdites particules de polymère avec la matrice poreuse et séchage. 13 Procédé selon la revendication 12, caractérisé en ce que la dispersion de particules de polymère contient de 0,1 à 50 % en poids de particules de polymère. 14 Procédé selon la revendication 12 ou 13, caractérisé en ce que les quantités relatives de matrice et de dispersion aqueuse mises en oeuvre correspondent & un rapport pondéral matrice/particules 'de polymère de l'ordre de 0,01 à 1 000. Support biologiquement actif formé du support pour molécules biologiquement actif faisant l'objet de l'une quelconque des revendications 1 & 11, dont le polymère est "sensibilisé" par des molécules biologiquement actives. 16 Support biologiquement actif selon la revendication 15, caractérisé en ce que les substances "sensibilisantes" biologiquement actives sont des protéines, des antigènes, des médicaments. 17 Support biclogiquement actif selcn la revendication 15 ou 16, caractérisé en ce que la quantité de substance "sensibilisante" du polymère représente de l'ordre de 0,01 à 15 % en poids par rapport au poids de particules de pclymère. 18 Procédé de préparation du support biologiquement actif faisant l'objet de l'une quelconque des revendications 15 à 17 par fixation de molécules biologiquement actives sur le support faisant l'objet de l'une quelconque des revendications 1 à 11. I9 Procédé selon la revendication 18, caractérisé en ce que la quantité de molécules biologiquement actives mise en oeuvre est suffisante pour sensibiliser de 0,01 à 15 % du poids de polymère. Utilisation du support daisant l'objet de l'une quelconque des revendications 1 à 11 et 15 à 17 en biologie. 21 Réactif de diagnostic constitué par le support biologiquement actif faisant l'objet de l'une quelconque des revendications 15 à 17.